(57)【要約】【課題】  光増強素子の提供。【解決手段】  本発明は一種の光増強素子に関する。特に一種の蛍光増白剤を含む光透過素子を含み、光は該光増強素子を透過後、光の輝度は大幅に向上する光増強素子に係る。該光増強素子は光透過素子を含み、該光透過素子は蛍光増白剤を含む。該蛍光増白剤は発光素子の一部が発する第一光を吸収することができ、該第一光の波長より長い第二光を発する。発明が解決しようとする課題は光増強素子を提供し、これにより既存の発光装置は既存設計を改変せずにさらに高輝度の光を発することができ、エネルギーを節約可能で、同時に環境保護要求を満たすことができる。【選択図】        図２
2008294303.tif 000002
【特許請求の範囲】
【請求項１】
光透過素子を含み、該光透過素子は蛍光増白剤を含み、該蛍光増白剤は発光素子が発する第一光の一部分を吸収することができ、該第一光の波長より長い第二光を発することを特徴とする光増強素子。
【請求項２】
前記蛍光増白剤はスチルベン、４,４’−ビス（２−メソキスチリル）ビスフェニール、４,４’−ビス（２−（１−ピレニール）エテニール）ビスフェニール、４,４’−ビス（２−（９−フェナントレニール）エテニール）ビスフェニール、４,４’−ビス（２−（９−アントラセニール）エテニール）ビスフェニール、４,４’−ビス（２−（１−アントラクイノニール）エテニール）ビスフェニール、４,４’−ビス（２−（２−フルオレニール）エテニール）ビスフェニール、４,４−ビス（２−シアノスチリル）ベンゼン、ベンゾオクサゾール、１,４−ビス（２−ベンゾザゾーリ）ナフタレーン、２,５−ビス（５−テルトブチル−２−ベンゾザゾリール）チオフェン、２,５−ビス（２−ベンゾザゾーリ）チオフェン、２,２'−（４.４'−ビス（ベンゾザゾーリ）スチルベン、４,４−ビス（５−メチル−２−ベンゾザゾリール）スチルベン、４,４−ビス（メチル−２−ベンゾザゾリール）エテニール、９−オクゾ−ザンテーン、エチル５,６−ベンゾコウマリン−３−カーボキレート、３−フェニール−５,６−ベンゾコウマリン、N−メチル−１,８−ナフチル−イミド、４,５−ジメトキ−N−メチル−１,８−ナフチル−イミド、N−メチル−１,８−ナフチル−イミド、３−（４−クロロフェニール）ピラゾリン、３−（４−クロロフェニール）−１,５−ジフェニール−２−ピラゾリン、３−（４−クロロフェニール）−１−フェニール−ピラゾール、４−メチル−７−ジエチルアミノオコウマリン、１−（p−サルフォナミドフェニール）−３−（p−クロロフェニール）−２−ピラゾリン、１−（p−メタネサルフォニールフェニール）−３−（p−クロロフェニール）−１−ピラゾリン、ピレン、ピラゾリン、イミダゾール、１,８−ナフチル−イミド（１,２,４−トリアゾール）により組成するグループから選択することを特徴とする請求項１記載の光増強素子。
【請求項３】
前記蛍光増白剤はスチルベン型蛍光増白剤であることを特徴とする請求項１記載の光増強素子。
【請求項４】
前記蛍光増白剤はジスチリルビフェニル型蛍光増白剤であることを特徴とする請求項１記載の光増強素子。
【請求項５】
前記蛍光増白剤は該光透過素子上に塗布することを特徴とする請求項１記載の光増強素子。
【請求項６】
前記発光素子はGaNチップであることを特徴とする請求項１記載の光増強素子。
【請求項７】
前記発光素子は蛍光灯であることを特徴とする請求項１記載の光増強素子。
【請求項８】
前記第一光の波長は２５０ nmから４７０ nmの間であることを特徴とする請求項１記載の光増強素子。
【請求項９】
前記第二光の波長は３８０nmから６６０nmの間であることを特徴とする請求項１記載の光増強素子。
【請求項１０】
前記光透過素子は発光ダイオードの封入層であることを特徴とする請求項１記載の光増強素子。
【請求項１１】
前記封入層の材料は樹脂であることを特徴とする請求項１０記載の光増強素子。
【請求項１２】
前記樹脂の重量パーセンテージが９９.９９から９９.９％であることを特徴とする請求項１１記載の光増強素子。
【請求項１３】
前記蛍光増白剤の重量パーセンテージが０. ０１から０.１％であることを特徴とする請求項１１記載の光増強素子。
【請求項１４】
前記光透過素子はバックライトモジュールの導光板であることを特徴とする請求項１記載の光増強素子。
【請求項１５】
前記導光板の材料はアクリルであることを特徴とする請求項１４記載の光増強素子。
【請求項１６】
前記アクリルの重量パーセンテージが９９.９９から９９.９５％であることを特徴とする請求項１５記載の光増強素子。
【請求項１７】
前記蛍光増白剤の重量パーセンテージが０. ０１から０.０５％であることを特徴とする請求項１５記載の光増強素子。
【請求項１８】
前記光透過素子は灯管であることを特徴とする請求項１記載の光増強素子。
【請求項１９】
前記光透過素子はランプシェードであることを特徴とする請求項１記載の光増強素子。
【請求項２０】
前記光増強素子はさらにフォトルミネッセンス発光蛍光体を含み、該フォトルミネッセンス発光蛍光体は発光素子が発する第一光の一部分を吸収することができ、該第一光の波長より長い第三光を発することを特徴とする請求項１或いは１１記載の光増強素子。
【請求項２１】
前記フォトルミネッセンス発光蛍光体はYAG蛍光粉であることを特徴とする請求項２０記載の光増強素子。
【請求項２２】
前記第三光の波長は５３０ nmから５９０ nmの間であることを特徴とする請求項２０記載の光増強素子。
【請求項２３】
前記樹脂の重量パーセンテージは８４.９から９４.９９％であることを特徴とする請求項２１記載の光増強素子。
【請求項２４】
前記蛍光増白剤の重量パーセンテージが０. ０１から０.１％であることを特徴とする請求項２１記載の光増強素子。
【請求項２５】
前記フォトルミネッセンス発光蛍光体の重量パーセンテージは５.００から１５.００％であることを特徴とする請求項２１記載の光増強素子。
【発明の詳細な説明】
【技術分野】
【０００１】
本発明は一種の光増強素子に関する。特に一種の蛍光増白剤を含む光透過素子を含み、光は該光増強素子を透過後、光の輝度は大幅に向上する光増強素子に係る。
【背景技術】
【０００２】
蛍光材料の用途は幅広く、人の生活と密切に関連している。内、蛍光増白剤は無色の有機染料で、波長が２５０〜４００ nmの紫外線を吸収し、波長が ４２０〜４８０ nmの青紫色可視光を反射する。それは主に洗浄剤（洗濯洗剤、石鹸等を含む）、紙、及び各種繊維製品に用いられる。蛍光増白剤を織物に染色後に反射するこの種の青紫色可視光と織物上の元々の黄色系が相互に補い合い、人の眼には該織物の白さと鮮やかさが増して見える。しかし、蛍光材料の非紡織品上への応用は紡織品上への直接の応用をはるかに上回っている。科学技術の発展に従い、蛍光材料の用途は蛍光探知、レーザー、発光装置等へと日増しに拡大しているため、蛍光材料は広大な発展の余地を秘めており、蛍光材料が発光ダイオードにおいて演じる役割は特に重要である。近年、国際研究は無機システムに関するものが多いが、無機材料の使用は重金属汚染及び放射性金属傷害等の問題を引き起こす。しかも、公知の無機蛍光材料を用いる発光ダイオードが発する光の輝度は不十分である。よって、光増強素子を開発することで、既存の発光ダイオード、或いは蛍光灯等の発光装置において、既存設計を改変せずにさらに高輝度の光を発することを可能とし、これによりエネルギーを節減し、しかも環境保護の要求を満たすことが本発明の研究課題である。例えば、公知の発光ダイオードが使用する無機材料であるYAG蛍光粉は、溶剤中において分散するだけで溶解しないため、YAG蛍光粉を封入層の光透過素子等中に添加する時、封入層中のYAG蛍光粉粒子はより大きくなり、光増強の必要のためさらに多量に添加すると、一部の光は遮蔽され光を増強することができない。しかもYAG蛍光粉と青色チップを組合せる時、もし多量に添加するなら、黄色を帯びた白色光を発する。よって、既存のYAG蛍光粉を使用する発光ダイオードの光を増強し、エネルギーを節約することは、本発明の研究課題である。別に、例えばバックライトモジュールに使用されるパネルの面では、公知技術はバックライト光源の輝度を増加させることにより携帯電話端末等のパネルの輝度を増加させるが、その他方式により既存の携帯電話端末等のパネルの光増強を成し遂げ、エネルギーを節約することが本発明の研究課題である。
【発明の開示】
【発明が解決しようとする課題】
【０００３】
発明が解決しようとする課題は光増強素子を提供し、これにより既存の発光装置は既存設計を改変せずにさらに高輝度の光を発することができ、エネルギーを節約可能で、同時に環境保護要求を満たすことができる。
【０００４】
本発明は光増強素子を提供し、該光増強素子は光透過素子を含み、該光透過素子は蛍光増白剤を含み、該蛍光増白剤は発光素子が発する第一光の一部分を吸収可能で、該第一光の波長より長い第二光を発する。
【０００５】
本発明が使用する蛍光増白剤は発光素子が発する波長２５０ nmから４７０ nmの間である第一光の一部分を吸収後、波長が３８０nmから６６０nmの間である第二光を発する。
【０００６】
本発明の光増強素子はさらにフォトルミネッセンス発光蛍光体を含み、該フォトルミネッセンス発光蛍光体は発光素子が発する第一光の一部分を吸収可能で、該第一光の波長より長い第三光を発する。
【０００７】
白色光発光ダイオード（青色チップを使用しYAG蛍光粉と組合せる）の光をさらに増強させるという問題を解決するため、本発明は蛍光増白剤とYAG蛍光粉を一緒に混合使用する。本発明が使用する蛍光増白剤は有機溶剤中において完全に溶解するため、該各蛍光増白剤を封入層中に添加する時、蛍光増白剤の粒子は非常に小さくなり、よって光を遮ることはなく、既存の白色光発光ダイオードは既存の設計を改変することなく光を増強することができ、エネルギーを節約可能である。この他、本発明が使用する蛍光増白剤は２５０ nmから４７０ nm波長の光をほとんど完全に吸收するため、ごく少量の本発明蛍光増白剤を添加するだけで、発光ダイオード等の発光素子の光を約１０から２０％増強することができる。別に、バックライトモジュールを使用するパネルの光を増強するため、公知技術はバックライト光源の輝度を増加させることにより携帯電話端末等のパネルの輝度を増加させるが、該方法は製造コストを膨らませる。一方、本発明は製造コストをいくらか拡大するだけの状況で、重量パーセンテージの一万分の一の本発明蛍光増白剤をアクリル或いはその他材質の導光板材料中に添加し、一緒に射出成型する。或いは本発明蛍光増白剤を導光板上に直接塗布するだけで、パネルの光増強効果を達成し、エネルギーを節約することができる。この他、本発明の蛍光増白剤は有機材料で、重金属汚染及び放射性金属傷害等の環境保護問題は発生しない。
【課題を解決するための手段】
【０００８】
請求項１の発明は、光透過素子を含み、該光透過素子は蛍光増白剤を含み、該蛍光増白剤は発光素子が発する第一光の一部分を吸収することができ、該第一光の波長より長い第二光を発することを特徴とする光増強素子としている。
請求項２の発明は、前記蛍光増白剤はスチルベン、４,４’−ビス（２−メソキスチリル）ビスフェニール、４,４’−ビス（２−（１−ピレニール）エテニール）ビスフェニール、４,４’−ビス（２−（９−フェナントレニール）エテニール）ビスフェニール、４,４’−ビス（２−（９−アントラセニール）エテニール）ビスフェニール、４,４’−ビス（２−（１−アントラクイノニール）エテニール）ビスフェニール、４,４’−ビス（２−（２−フルオレニール）エテニール）ビスフェニール、４,４−ビス（２−シアノスチリル）ベンゼン、ベンゾオクサゾール、１,４−ビス（２−ベンゾザゾーリ）ナフタレーン、２,５−ビス（５−テルトブチル−２−ベンゾザゾリール）チオフェン、２,５−ビス（２−ベンゾザゾーリ）チオフェン、２,２'−（４.４'−ビス（ベンゾザゾーリ）スチルベン、４,４−ビス（５−メチル−２−ベンゾザゾリール）スチルベン、４,４−ビス（メチル−２−ベンゾザゾリール）エテニール、９−オクゾ−ザンテーン、エチル５,６−ベンゾコウマリン−３−カーボキレート、３−フェニール−５,６−ベンゾコウマリン、N−メチル−１,８−ナフチル−イミド、４,５−ジメトキ−N−メチル−１,８−ナフチル−イミド、N−メチル−１,８−ナフチル−イミド、３−（４−クロロフェニール）ピラゾリン、３−（４−クロロフェニール）−１,５−ジフェニール−２−ピラゾリン、３−（４−クロロフェニール）−１−フェニール−ピラゾール、４−メチル−７−ジエチルアミノオコウマリン、１−（p−サルフォナミドフェニール）−３−（p−クロロフェニール）−２−ピラゾリン、１−（p−メタネサルフォニールフェニール）−３−（p−クロロフェニール）−１−ピラゾリン、ピレン、ピラゾリン、イミダゾール、１,８−ナフチル−イミド（１,２,４−トリアゾール）により組成するグループから選択することを特徴とする請求項１記載の光増強素子としている。
請求項３の発明は、前記蛍光増白剤はスチルベン型蛍光増白剤であることを特徴とする請求項１記載の光増強素子としている。
請求項４の発明は、前記蛍光増白剤はジスチリルビフェニル型蛍光増白剤であることを特徴とする請求項１記載の光増強素子としている。
請求項５の発明は、前記蛍光増白剤は該光透過素子上に塗布することを特徴とする請求項１記載の光増強素子としている。
請求項６の発明は、前記発光素子はGaNチップであることを特徴とする請求項１記載の光増強素子としている。
請求項７の発明は、前記発光素子は蛍光灯であることを特徴とする請求項１記載の光増強素子としている。
請求項８の発明は、前記第一光の波長は２５０ nmから４７０ nmの間であることを特徴とする請求項１記載の光増強素子としている。
請求項９の発明は、前記第二光の波長は３８０nmから６６０nmの間であることを特徴とする請求項１記載の光増強素子としている。
請求項１０の発明は、前記光透過素子は発光ダイオードの封入層であることを特徴とする請求項１記載の光増強素子としている。
請求項１１の発明は、前記封入層の材料は樹脂であることを特徴とする請求項１０記載の光増強素子としている。
請求項１２の発明は、前記樹脂の重量パーセンテージが９９.９９から９９.９％であることを特徴とする請求項１１記載の光増強素子としている。
請求項１３の発明は、前記蛍光増白剤の重量パーセンテージが０. ０１から０.１％であることを特徴とする請求項１１記載の光増強素子としている。
請求項１４の発明は、前記光透過素子はバックライトモジュールの導光板であることを特徴とする請求項１記載の光増強素子としている。
請求項１５の発明は、前記導光板の材料はアクリルであることを特徴とする請求項１４記載の光増強素子としている。
請求項１６の発明は、前記アクリルの重量パーセンテージが９９.９９から９９.９５％であることを特徴とする請求項１５記載の光増強素子としている。
請求項１７の発明は、前記蛍光増白剤の重量パーセンテージが０. ０１から０.０５％であることを特徴とする請求項１５記載の光増強素子としている。
請求項１８の発明は、前記光透過素子は灯管であることを特徴とする請求項１記載の光増強素子としている。
請求項１９の発明は、前記光透過素子はランプシェードであることを特徴とする請求項１記載の光増強素子としている。
請求項２０の発明は、前記光増強素子はさらにフォトルミネッセンス発光蛍光体を含み、該フォトルミネッセンス発光蛍光体は発光素子が発する第一光の一部分を吸収することができ、該第一光の波長より長い第三光を発することを特徴とする請求項１或いは１１記載の光増強素子としている。
請求項２１の発明は、前記フォトルミネッセンス発光蛍光体はYAG蛍光粉であることを特徴とする請求項２０記載の光増強素子としている。
請求項２２の発明は、前記第三光の波長は５３０ nmから５９０ nmの間であることを特徴とする請求項２０記載の光増強素子としている。
請求項２３の発明は、前記樹脂の重量パーセンテージは８４.９から９４.９９％であることを特徴とする請求項２１記載の光増強素子としている。
請求項２４の発明は、前記蛍光増白剤の重量パーセンテージが０. ０１から０.１％であることを特徴とする請求項２１記載の光増強素子としている。
請求項２５の発明は、前記フォトルミネッセンス発光蛍光体の重量パーセンテージは５.００から１５.００％であることを特徴とする請求項２１記載の光増強素子としている。
【発明の効果】
【０００９】
本発明光増強素子の長所は以下の通り、
（１）エネルギーを節約することができる。（２）使用する蛍光増白剤に光衰現象が無い。（３）使用する蛍光増白剤は有機溶剤中に完全に溶解するため、蛍光増白剤粒子顆粒は非常に小さくなり、無機蛍光粉の分散粒子顆粒が比較的大きく、透明素子（封入層等）中に混入した時遮光し、一定量を添加後はさらに光を増強することができないという問題を解決することができる。（４）本発明はいささかの製造コストを増やすだけで良いという状況において、重量パーセンテージが一万分の一の本発明蛍光増白剤をアクリル或いはその他材質の導光板材料中に添加し、一緒に射出成型し、或いは本発明蛍光増白剤を直接導光板上に塗布し、こうしてパネル光増強効果を達成することができる。しかも本発明蛍光増白剤を添加することで、色温度は低下するため、パネルより射出する光線は柔和となり眼を傷めることがなくなる。（５）ごく少量の本発明蛍光増白剤を添加するだけで光を１０から２０％増強することができる。（６）公知の発光ダイオード発光時に出現するハロー及び黒、黄斑等色斑現象を除去することができる。（７）コストが低く、操作が便利である。（８）発光装置中に本発明蛍光増白剤を添加すると、色温度は低下するため、暖色系に適し、より眼を傷つけにくい。（９）蛍光増白剤を混入するため、さらに多様な波長光により混光し、演色性は最適である。（１０）無機蛍光粉はアルセニック、水銀、鉛、カドミウム、クロム、コバルト等の重金属、有毒物質、放射性金属等で?染の恐れがあるが、本発明の蛍光増白剤にはこれら環境保護の問題は無い。
【発明を実施するための最良の形態】
【００１０】
以下では詳細な方式により本発明の最適実施例について説明する。本発明の光増強素子は光透過素子を含み、該光透過素子は蛍光増白剤を含む。内、該蛍光増白剤は発光素子が発する第一光の一部分を吸収可能で、該第一光の波長より長い第二光を発する。該発光素子が発する第一光の波長は２５０ nmから４７０ nmの間である。該蛍光増白剤は光刺激を受けた後に発する第二光の波長は３８０nmから６６０nmの間である。蛍光増白剤を含む光透過素子の形成方法は例えば、先ず該蛍光増白剤を有機溶剤中に溶かし、次に光透過素子上に塗布し、或いは先ず蛍光増白剤を有機溶剤中に溶かし、次に光透過素子を製造する材料と混合する等である。使用する有機溶剤はアセトン、メチルアルコール等である。該発光素子は電圧を加えた後、紫外線或いは青色光を発するあらゆる発光素子で、GaNチップ、蛍光灯等である。該光透過素子は光を透過可能なあらゆる素子で、発光ダイオードの樹脂封入層、バックライトモジュールの導光版、灯管、或いはランプシェード等である。該光透過素子が発光ダイオードの樹脂封入層である時、封入層中の樹脂の重量パーセンテージが９９.９９％から９９.９％で、封入層中の該蛍光増白剤の重量パーセンテージが０.０１％から０.１％である。樹脂はシリコン樹脂或いはエポキシ樹脂である。該光透過素子がバックライトモジュールの導光板である時、導光板の材料は、例えばアクリル中に本発明蛍光増白剤を添加する状況において、該アクリルの重量パーセンテージが９９.９９から９９.９５％で、該蛍光増白剤の重量パーセンテージが０. ０１％から０.０５％である。
【００１１】
本発明の光増強素子はさらにフォトルミネッセンス発光蛍光体を含む。該フォトルミネッセンス発光蛍光体は該光透過素子上に形成可能で、或いは蛍光増白剤と同時に該光透過素子中に混合することができる。内、該フォトルミネッセンス発光蛍光体は光源が発する光の第一光の一部分を吸収可能で、該第一光の波長より長い第三光を発する。蛍光増白剤が発する第二光、フォトルミネッセンス発光蛍光体が発する第三光は光源が発する未吸收の第一光と該光透過素子において混合後に放出される。該フォトルミネッセンス発光蛍光体は光刺激を受けた後、元々発射する光の波長より長い波長を発することができるあらゆるYAG蛍光粉等の蛍光体で、それが光刺激を受けた後に発する波長は５３０ nmから５９０ nmの間の黄色光である。該光透過素子が発光ダイオードの樹脂封入層である時、封入層中の樹脂の重量パーセンテージは８４.９％から９４.９９ ％で、封入層中の蛍光増白剤の重量パーセンテージが０.０１％ から ０. １％で、封入層中のフォトルミネッセンス発光蛍光体の重量パーセンテージは５.００％ から１５.００％である。
【００１２】
本発明の蛍光増白剤は光刺激を受けた後に発する波長が３８０nmから６６０nmの間であるあらゆる有機蛍光増白剤で、例えばスチルベン、４,４’−ビス（２−メソキスチリル）ビスフェニール、４,４’−ビス（２−（１−ピレニール）エテニール）ビスフェニール、４,４’−ビス（２−（９−フェナントレニール）エテニール）ビスフェニール、４,４’−ビス（２−（９−アントラセニール）エテニール）ビスフェニール、４,４’−ビス（２−（１−アントラクイノニール）エテニール）ビスフェニール、４,４’−ビス（２−（２−フルオレニール）エテニール）ビスフェニール、４,４−ビス（２−シアノスチリル）ベンゼン、ベンゾオクザゾール、１,４−ビス（２−ベンゾザゾーリ）ナフタレーン、２,５−ビス（５−テルトブチル−２−ベンゾザゾリール）チオフェン、２,５−ビス（２−ベンゾザゾーリ）チオフェン、２,２'−（４.４'−ジスチリルビフェニル）スチルベン、４,４−ビス（５−メチル−２−ベンゾザゾリール）ジスチリルビフェニル、４,４−ビス（メチル−２−ベンゾザゾリール）エテニール、９−オクゾ−ザンテーン、エチル５,６−ベンゾコウマリン−３−カーボキレート、３−フェニール−５,６−ベンゾコウマリン、N−メチル−１,８−ナフチル−イミド、４,５−ジメトキ−N−メチル−１,８−ナフチル−イミド、N−メチル−１,８−ナフチル−イミド、３−（４−クロロフェニール）ピラゾリン、３−（４−クロロフェニール）−１,５−ジフェニール−２−ピラゾリン、３−（４−クロロフェニール）−１−フェニール−ピラゾール、４−メチル−７−ジエチルアミノオコウマリン、１−（p−サルフォナミドフェニール）−３−（p−クロロフェニール）−２−ピラゾリン、１−（p−メタネサルフォニールフェニール）−３−（p−クロロフェニール）−１−ピラゾリン、ピレン、ピラゾリン、イミダゾール、オキサゾラム、１,８−ナフチル−イミド、トリアゾール、或いは上記化合物の組合せである。
【００１３】
一方で、もし本発明の蛍光増白剤が対称の構造を具えるなら、あらゆる発色団はこの対称構造の両側に対称接続し、元々発光素子が発する光の輝度をすべて大幅に向上させることができる。例えば、下式に示すジスチリルビフェニル型蛍光増白剤。
【化１】
2008294303.tif 000003
及び下式に示すスチルベン型蛍光増白剤、
【化２】
2008294303.tif 000004
内、該スチルベン型蛍光増白剤は例えば４,４’−ビス（２−メソキスチリル）ビスフェニール、４,４’−ビス（２−（１−ピレニール）エテニール）ビスフェニール、４,４’−ビス（２−（９−フェナントレニール）エテニール）ビスフェニール、４,４’−ビス（２−（９−アントラセニール）エテニール）ビスフェニール、４,４’−ビス（２−（１−アントラクイノニール）エテニール）ビスフェニール、４,４’−ビス（２−（２−フルオレニール）エテニール）ビスフェニール等である。
【００１４】
実施例一、スチルベン蛍光増白剤をアセトン中に溶解させ、重量パーセンテージが０.５％のスチルベン蛍光増白剤溶液を得る。重量パーセンテージが９８.００％のシリコン樹脂と重量パーセンテージが２％の０.５％スチルベン蛍光増白剤溶液を撹拌脱泡を経て蛍光体−樹脂混合物を生成する。この蛍光体−樹脂混合物によりGaNチップ（チップ接合（die bonding）とワイヤーボンディング（wire bonding））を密封し、乾燥させ溶剤を除去し、LED光増強装置を形成する。スチルベン蛍光増白剤の構造式は以下に示す。
【化３】
2008294303.tif 000005
別にシリコン樹脂封入層中に蛍光増白剤を含まないLED装置を製造する。
【００１５】
輝度テスト：GaNチップに３.６ボルトの電圧を加えた後、発する波長は約４６５nmの青色で、それはスチルベン蛍光増白剤を含むシリコン樹脂封入層を通して、波長が約４７５−４８５nmの青色光を外へと発射する。続いて、ルーメン照度計により２４時間毎にそれぞれ３０cm高度と５０cm高度下で、４７５−４８５nm青色光の輝度（LM）を測定する。測定総時間は９６０時間である。次に、シリコン樹脂封入層中にスチルベン蛍光増白剤を含まない状況下で、同様に、GaNチップに３.６ボルトの電圧を加えた後、それはスチルベン蛍光増白剤を含まないシリコン樹脂透明封入層を通して、４６５nmの青色光を発射する。またルーメン照度計により２４時間毎にそれぞれ３０cm高度と５０cm高度下において、４６５nm青色光の輝度（LM）を測定する。測定総時間は９６０時間である。上記実験により得られた測定結果は図１に示す。図１が示す数値データにより求められる光増強パーセンテージ（GaNチップはスチルベン蛍光増白剤を含むシリコン樹脂封入層を通して発射する青色光とスチルベン蛍光増白剤を含まないシリコン樹脂封入層を通して発射する青色光の輝度差異値はスチルベン蛍光増白剤を含まないシリコン樹脂封入層を通して発射する青色光輝度のパーセンテージを除く。すなわち、光増強パーセンテージ）は図２中に示す。９６０時間の長時間を経過し測定後、３０cm高度下において測定する平均光増強パーセンテージは１０.０６％で、５０cm高度下において測定する平均光増強パーセンテージが９.７４％である。輝度が大幅に向上するため、公知の発光ダイオードの発光時に出現するハロー及び黒、黄斑等色斑等現象を消去することができる。この他、スチルベン蛍光増白剤には光衰現象が無い。
【００１６】
実施例二、ベンゾオクザゾールをスチルベンに換える以外に、上記実施例と相同の方法を利用し、LED光増強装置を製造する。ベンゾオクザゾール蛍光増白剤の構造式は以下に示す。
【化４】
2008294303.tif 000006
【００１７】
輝度テスト：上記実施例と相同の方法を利用し、ルーメン照度計により２４時間毎にそれぞれ３０cm高度と５０cm高度下で、GaNチップがベンゾオクザゾール蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップがベンゾオクザゾール蛍光増白剤を含まないシリコン樹脂封入層を通して発射する約４６５nm青色光の輝度（LM）を測定する。測定総時間は上記二者共に９６０時間である。上記実験により得られた測定結果は図３に示す。図３が示す数値データから求められる光増強パーセンテージ（実施例一の定義と相同）は図４中に示す。９６０時間の長時間を経過し測定後、３０cm高度下において測定する平均光増強パーセンテージが９.１２％で、５０cm高度下において測定する平均光増強パーセンテージは８.９９％である。輝度が大幅に向上するため、公知の発光ダイオードの発光時に出現するハロー及び黒、黄斑等色斑等現象を消去することができる。この他、ベンゾオクザゾール蛍光増白剤には光衰現象が無い。
【００１８】
実施例三、９−オクゾ−ザンテーンをスチルベンに換える以外には、上記実施例と相同の方法を利用し、LED光増強装置を製造する。９−オクゾ−ザンテーン蛍光増白剤の構造式は以下に示す。
【化５】
2008294303.tif 000007
【００１９】
輝度テスト：上記実施例と相同の方法を利用し、ルーメン照度計により２４時間毎にそれぞれ３０cm高度と５０cm高度下で、GaNチップが９−オクゾ−ザンテーン蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップが９−オクゾ−ザンテーン蛍光増白剤を含まないシリコン樹脂封入層を通して発射する約４６５nm青色光の輝度（LM）を測定する。測定総時間は上記二者共に９６０時間である。上記実験により得られた測定結果は図５に示す。図５が示す数値データから求められる光増強パーセンテージ（実施例一の定義と相同）は図６中に示す。９６０時間の長時間を経過し測定後、３０cm高度下において測定する平均光増強パーセンテージは７.１６％で、５０cm高度下において測定する平均光増強パーセンテージが９.８０％である。輝度が大幅に向上するため、公知の発光ダイオードの発光時に出現するハロー及び黒、黄斑等色斑等現象を消去することができる。この他、９−オクゾ−ザンテーン蛍光増白剤には光衰現象が無い。
【００２０】
実施例四、N−メチル−１,８−ナフチル−イミドをスチルベンに換える以外には、上記実施例と相同の方法を利用し、LED光増強装置を製造する。この実施例の蛍光増白剤はN−メチル−１,８−ナフチル−イミドで、その構造式は以下に示す。
【化６】
2008294303.tif 000008
【００２１】
輝度テスト：上記実施例と相同の方法を利用し、ルーメン照度計により２４時間毎にそれぞれ３０cm高度と５０cm高度下で、GaNチップがN−メチル−１,８−ナフチル−イミド蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップがN−メチル−１,８−ナフチル−イミド蛍光増白剤を含まないシリコン樹脂封入層を通して発する約４６５ nm青色光の輝度（LM）を測定する。測定総時間は上記二者共に９６０時間である。上記実験により得られた測定結果は図７に示す。図７が示す数値データから求められる光増強パーセンテージ（実施例一の定義と相同）は図８中に示す。９６０時間の長時間を経過し測定後、３０cm高度下において測定する平均光増強パーセンテージは７.３８％で、５０cm高度下において測定する平均光増強パーセンテージは１１.０１％である。輝度が大幅に向上するため、公知の発光ダイオードの発光時に出現するハロー及び黒、黄斑等色斑等現象を消去することができる。この他、N−メチル−１,８−ナフチル−イミド蛍光増白剤には光衰現象が無い。
【００２２】
実施例五、クロロフェニールイミダゾールをスチルベンに換える以外には、上記実施例と相同の方法を利用し、LED光増強装置を製造する。この実施例の蛍光増白剤はクロロフェニールイミダゾールで、その構造式は以下に示す。
【化７】
2008294303.tif 000009
【００２３】
輝度テスト：上記実施例と相同の方法を利用し、ルーメン照度計により２４時間毎にそれぞれ３０cm高度と５０cm高度下で、GaNチップがクロロフェニールイミダゾール蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップがクロロフェニールイミダゾール蛍光増白剤を含まないシリコン樹脂封入層を通して発する約４６５ nm青色光の輝度（LM）を測定する。測定総時間は上記二者共に９６０時間である。上記実験により得られた測定結果は図９に示す。図９が示す数値データから求められる光増強パーセンテージ（実施例一の定義と相同）は図１０中に示す。９６０時間の長時間を経過し測定後、３０cm高度下において測定する平均光増強パーセンテージは７.０９％で、５０cm高度下において測定する平均光増強パーセンテージは１１.２４％である。輝度が大幅に向上するため、公知の発光ダイオードの発光時に出現するハロー及び黒、黄斑等色斑等現象を消去することができる。この他、クロロフェニールイミダゾール蛍光増白剤には光衰現象が無い。
【００２４】
実施例六、ピラゾリンをスチルベンに換える以外には、上記実施例と相同の方法を利用し、LED光増強装置を製造する。この実施例の蛍光増白剤はピラゾリンで、その構造式は以下に示す。
【化８】
2008294303.tif 000010
【００２５】
輝度テスト、上記実施例と相同の方法を利用し、ルーメン照度計により２４時間毎にそれぞれ３０cm高度と５０cm高度下で、GaNチップがピラゾリン蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップがピラゾリン蛍光増白剤を含まないシリコン樹脂封入層を通して発する約４６５ nm青色光の輝度（LM）を測定する。測定総時間は上記二者共に９６０時間である。上記実験により得られた測定結果は図１１に示す。図１１が示す数値データから求められる光増強パーセンテージ（実施例一の定義と相同）は図１２中に示す。９６０時間の長時間を経過し測定後、３０cm高度下において測定する平均光増強パーセンテージは６.５９％で、５０cm高度下において測定する平均光増強パーセンテージは７.１７％である。輝度が大幅に向上するため、公知の発光ダイオードの発光時に出現するハロー及び黒、黄斑等色斑等現象を消去することができる。この他、ピラゾリン蛍光増白剤には光衰現象が無いる。
【００２６】
実施例七、イミダゾールをスチルベンに換える以外には、上記実施例と相同の方法を利用し、LED光増強装置を製造する。この実施例の蛍光増白剤はイミダゾールで、その構造式は以下に示す。
【化９】
2008294303.tif 000011
【００２７】
輝度テスト：上記実施例と相同の方法を利用し、ルーメン照度計により２４時間毎にそれぞれ３０cm高度と５０cm高度下で、GaNチップがイミダゾール蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップがイミダゾール蛍光増白剤を含まないシリコン樹脂封入層を通して発する約４６５ nm 青色光の輝度（LM）を測定する。測定総時間は上記二者共に９６０時間である。上記実験により得られた測定結果は図１３に示す。図１３が示す数値データから求められる光増強パーセンテージ（実施例一の定義と相同）は図１４中に示す。９６０時間の長時間を経過し測定後、３０cm高度下において測定する平均光増強パーセンテージは６.０５％で、５０cm高度下において測定する平均光増強パーセンテージは８.３６％である。輝度が大幅に向上するため、公知の発光ダイオードの発光時に出現するハロー及び黒、黄斑等色斑等現象を消去することができる。この他、イミダゾール蛍光増白剤には光衰現象が無い。
【００２８】
実施例八、トリアゾールをスチルベンに換える以外には、上記実施例と相同の方法を利用し、LED光増強装置を製造する。この実施例の蛍光増白剤はトリアゾールで、その構造式は以下に示す。
【化１０】
2008294303.tif 000012
【００２９】
輝度テスト：上記実施例と相同の方法を利用し、ルーメン照度計により２４時間毎にそれぞれ３０cm高度と５０cm高度下で、GaNチップがトリアゾール蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップがトリアゾール蛍光増白剤を含まないシリコン樹脂封入層を通して発する約４６５ nm青色光の輝度（LM）を測定する。測定総時間は上記二者共に９６０時間である。上記実験により得られた測定結果は図１５に示す。図１５が示す数値データから求められる光増強パーセンテージ（実施例一の定義と相同）は図１６中に示す。９６０時間の長時間を経過し測定後、３０cm高度下において測定する平均光増強パーセンテージは６.１０％で、５０cm高度下において測定する平均光増強パーセンテージが９.４０％である。輝度が大幅に向上するため、公知の発光ダイオードの発光時に出現するハロー及び黒、黄斑等色斑等現象を消去することができる。この他、トリアゾール蛍光増白剤には光衰現象が無い。
【００３０】
実施例九、オキサゾラムをスチルベンに換える以外には、上記実施例と相同の方法を利用し、LED光増強装置を製造する。この実施例の蛍光増白剤はオキサゾラムで、その構造式は以下に示す。
【化１１】
2008294303.tif 000013
【００３１】
輝度テスト：上記実施例と相同の方法を利用し、ルーメン照度計により２４時間毎にそれぞれ３０cm高度と５０cm高度下で、GaNチップがオキサゾラム蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップがオキサゾラム蛍光増白剤を含まないシリコン樹脂封入層を通して発する約４６５ nm青色光の輝度（LM）を測定する。測定総時間は上記二者共に９６０時間である。上記実験により得られた測定結果は図１７に示す。図１７が示す数値データから求められる光増強パーセンテージ（実施例一の定義と相同）は図１８中に示す。９６０時間の長時間を経過し測定後、３０cm高度下において測定する平均光増強パーセンテージは６.７３％で、５０cm高度下において測定する平均光増強パーセンテージは８.２０％である。輝度が大幅に向上するため、公知の発光ダイオードの発光時に出現するハロー及び黒、黄斑等色斑等現象を消去することができる。この他、オキサゾラム蛍光増白剤には光衰現象が無い。
【００３２】
実施例十、１,８−ナフチル−イミドをスチルベンに換える以外には、上記実施例と相同の方法を利用し、LED光増強装置を製造する。この実施例の蛍光増白剤は１,８−ナフチル−イミドで、その構造式は以下に示す。
【化１２】
2008294303.tif 000014
【００３３】
輝度テスト：上記実施例と相同の方法を利用し、ルーメン照度計により２４時間毎にそれぞれ３０cm高度と５０cm高度下で、GaNチップが１,８−ナフチル−イミド蛍光増白剤を含むシリコン樹脂封入層を通して発射する青色光（波長変換を経過）の輝度（LM）を測定する。次に、ルーメン照度計により２４時間毎にそれぞれ３０cm高度と５０cm高度下で、GaNチップが１,８−ナフチル−イミド蛍光増白剤を含まないシリコン樹脂封入層を通して発する約４６５ nm青色光の輝度（LM）を測定する。測定総時間は上記二者共に９６０時間である。上記実験により得られた測定結果は図１９に示す。図１９が示す数値データから求められる光増強パーセンテージ（実施例一の定義と相同）は図２０中に示す。９６０時間の長時間を経過し測定後、３０cm高度下において測定する平均光増強パーセンテージは７.０２％で、５０cm高度下において測定する平均光増強パーセンテージが９.８７％である。輝度が大幅に向上するため、公知の発光ダイオードの発光時に出現するハロー及び黒、黄斑等色斑等現象を消去することができる。この他、１,８−ナフチル−イミド蛍光増白剤には光衰現象が無い。
【００３４】
実施例十一、アクリルプレートにより射出成型し、バックライトモジュール導光板用の一般パネルを製造する。この一般パネルのサイズは３２mm x １２mmである。重量パーセンテージが９９.９９％のアクリルプレートと重量パーセンテージが０.０１％の４,４−ビス（２−メソキスチリル）ビスフェニール蛍光増白剤を混合し、さらにこの混合物を射出成型し、バックライトモジュール導光板用の光増強パネルを製造する。この光増強パネルのサイズは３２mm x １２mmである。４,４−ビス（２−メソキスチリル）ビスフェニール蛍光増白剤の構造式は以下に示す。
【化１３】
2008294303.tif 000015
【００３５】
輝度テスト：青色LEDを光源とし、一般パネル（すなわち、４,４−ビス（２−メソキスチリル）ビスフェニールを含まないパネル）の両側から一般パネルに照射し、BM−７色度輝度テストメーターを利用し、一般パネルから１mの距離において、この一般パネル上の三点位置の輝度を測定する。この三点位置はそれぞれ一般パネル上の中心点及び一般パネル両側から１０mmの距離において各一点を選ぶ。同様に、青色LEDを光源とし、光増強パネルの両側からこの光増強パネルに照射する（すなわち、４,４−ビス（２−メソキスチリル）ビスフェニールを含むパネル）。BM−７色度輝度テストメーターを利用し、光増強パネルから距離が１mの位置において、この光増強パネル上の三点位置の輝度を測定する。この三点位置はそれぞれは光増強パネル上の中心点及びこの光増強パネル両側から１０mmの距離において各一点を選ぶ。上記実験により得られた測定結果は図２１に示す。そのテスト結果から分かるように、三点位置は平均で１６.６９％の輝度が増加している。よって、４,４−ビス（２−メソキスチリル）ビスフェニール蛍光増白剤を含むバックライトモジュールの導光が散射する光線輝度は大幅に向上する。
【００３６】
実施例十二、４,４’−ビス（２−（１−ピレニール）エテニール）ビスフェニール蛍光増白剤を４,４−ビス（２−メソキスチリル）ビスフェニール蛍光増白剤に換える以外に、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。本文では以後すべてこの名称を使用する。この実施例の蛍光増白剤は４,４’−ビス（２−（１−ピレニール）エテニール）ビスフェニールで、その構造式は以下に示す。
【化１４】
2008294303.tif 000016
【００３７】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図２２に示す。そのテスト結果から分かるように、この三点位置は平均で１６.２９％の輝度が増加している。よって、４,４’−ビス（２−（１−ピレニール）エテニール）ビスフェニール蛍光増白剤を含むバックライトモジュールの導光が散射する光線輝度は大幅に向上する。
【００３８】
実施例十三、４,４’−ビス（２−（９−フェナントレニール）エテニール）ビスフェニール蛍光増白剤を４,４−ビス（２−メソキスチリル）ビスフェニール蛍光増白剤に換える以外に、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４,４’−ビス（２−（９−フェナントレニール）エテニール）ビスフェニールで、その構造式は以下に示す。
【化１５】
2008294303.tif 000017
【００３９】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図２３に示す。そのテスト結果から分かるように、この三点位置は平均で１７.６８％の輝度が増加している。よって、４,４’−ビス（２−（９−フェナントレニール）エテニール）ビスフェニール蛍光増白剤を含むバックライトモジュールの導光が散射する光線輝度は大幅に向上する。
【００４０】
実施例十四、４,４’−ビス（２−（９−アントラセニール）エテニール）ビスフェニール蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４,４’−ビス（２−（９−アントラセニール）エテニール）ビスフェニールで、その構造式は以下に示す。
【化１６】
2008294303.tif 000018
【００４１】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図２４に示す。そのテスト結果から分かるように、この三点位置は平均で２３.１５％の輝度が増加している。よって、４,４’−ビス（２−（９−アントラセニール）エテニール）ビスフェニール蛍光増白剤を含むバックライトモジュールの導光が散射する光線輝度は大幅に向上するる。
【００４２】
実施例十五、４,４’−ビス（２−（１−アントラクイノニール）エテニール）ビスフェニール蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４,４’−ビス（２−（１−アントラクイノニール）エテニール）ビスフェニールで、その構造式は以下に示す。
【化１７】
2008294303.tif 000019
【００４３】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図２５に示す。そのテスト結果から分かるように、この三点位置は平均で１０.０１％の輝度が増加している。よって、４,４’−ビス（２−（１−アントラクイノニール）エテニール）ビスフェニール蛍光増白剤を含むバックライトモジュールの導光が散射する光線輝度は大幅に向上する。
【００４４】
実施例十六、４,４’−ビス（２−（２−フルオレニール）エテニール）ビスフェニール蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４,４’−ビス（２−（２−フルオレニール）エテニール）ビスフェニールで、その構造式は以下に示す。
【化１８】
2008294303.tif 000020
【００４５】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図２６に示す。そのテスト結果から分かるように、この三点位置は平均で１５.９７％の輝度が増加している。よって、４,４’−ビス（２−（２−フルオレニール）エテニール）ビスフェニール蛍光増白剤を含むバックライトモジュールの導光が散射する光線輝度は大幅に向上する。
【００４６】
実施例十七、４,４−ビス（２−シアノスチリル）ベンゼン蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４,４−ビス（２−シアノスチリル）ベンゼンで、その構造式は以下に示す。
【化１９】
2008294303.tif 000021
【００４７】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置（この三点位置は実施例十一と相同）の輝度を測定する。上記実験により得られた測定結果は図２７に示す。そのテスト結果から分かるように、三点位置は平均で１７.１６％の輝度が増加している。よって、４,４−ビス（２−シアノスチリル）ベンゼン蛍光増白剤を含むバックライトモジュールの導光が散射する光線輝度は大幅に向上する。
【００４８】
実施例十八、１,４−ビス（２−ベンゾザゾーリ）ナフタレーン蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は１,４−ビス（２−ベンゾザゾーリ）ナフタレーンで、その構造式は以下に示す。
【化２０】
2008294303.tif 000022
【００４９】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図２８に示す。そのテスト結果から分かるように、この三点位置は平均で１６.８７％の輝度が増加している。よって、１,４−ビス（２−ベンゾザゾーリ）ナフタレーン蛍光増白剤を含むバックライトモジュールの導光が散射する光線輝度は大幅に向上する。
【００５０】
実施例十九、２,５−ビス（５−テルトブチル−２−ベンゾザゾリール）チオフェン蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は２,５−ビス（５−テルトブチル−２−ベンゾザゾリール）チオフェンで、その構造式は以下に示す。
【化２１】
2008294303.tif 000023
【００５１】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図２９に示す。そのテスト結果から分かるように、この三点位置は平均で１５.９１％の輝度が増加している。よって、２,５−ビス（５−テルトブチル−２−ベンゾザゾリール）チオフェン蛍光増白剤を含むバックライトモジュールの導光が散射する光線輝度は大幅に向上する。
【００５２】
実施例二十、２,５−ビス（ベンゾザゾリール−２−）チオフェン蛍光増白剤を４,４−ビス（２−二メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は２,５−ビス（ベンゾザゾリール−２−）チオフェンで、その構造式は以下に示す。
【化２２】
2008294303.tif 000024
【００５３】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３０に示す。そのテスト結果から分かるように、この三点位置は平均で１６.３０％の輝度が増加している。よって、２,５−ビス（ベンゾザゾリール−２−）チオフェン蛍光増白剤を含むバックライトモジュールの導光が散射する光線輝度は大幅に向上するる。
【００５４】
実施例二十一、２,２'−（４.４'−ジスチリルビフェニル）スチルベン蛍光増白剤を４,４−ビス（２−二メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は２,２'−（４.４'−ジスチリルビフェニル）スチルベンで、その構造式は以下に示すす。
【化２３】
2008294303.tif 000025
【００５５】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３１に示す。そのテスト結果から分かるように、この三点位置は平均で１４.８１％の輝度が増加している。よって、２,２'−（４.４'−ジスチリルビフェニル）スチルベン蛍光増白剤を含むバックライトモジュールの導光が散射する光線輝度は大幅に向上する。
【００５６】
実施例二十二、４,４−ビス（５−メチル−２−ベンゾザゾリール）ジスチリルビフェニル蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４,４−ビス（５−メチル−２−ベンゾザゾリール）ジスチリルビフェニルで、その構造式は以下に示す。
【化２４】
2008294303.tif 000026
【００５７】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３２に示す。そのテスト結果から分かるように、この三点位置は平均で１４.０７％の輝度が増加している。よって、４,４−ビス（５−メチル−２−ベンゾザゾリール）ジスチリルビフェニル蛍光増白剤を含むバックライトモジュールの導光が散射する光線輝度は大幅に向上する。
【００５８】
実施例二十三、４,４−ビス（メチル−２−ベンゾザゾリール）エテニール蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４,４−ビス（メチル−２−ベンゾザゾリール）エテニールで、その構造式は以下に示す。
【化２５】
2008294303.tif 000027
【００５９】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３３に示す。そのテスト結果から分かるように、この三点位置は平均で１５.９３％の輝度が増加している。よって、４,４−ビス（メチル−２−ベンゾザゾリール）エテニール蛍光増白剤を含むバックライトモジュールの導光が散射する光線輝度は大幅に向上する。
【００６０】
実施例二十四、エチル５,６−ベンゾコウマリン−３−カーボキレート蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤はエチル５,６−ベンゾコウマリン−３−カーボキレートで、その構造式は以下に示す。
【化２６】
2008294303.tif 000028
【００６１】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３４に示す。そのテスト結果から分かるように、この三点位置は平均で１５.９２％の輝度が増加している。よって、エチル５,６−ベンゾコウマリン−３−カーボキレート蛍光増白剤を含むバックライトモジュールの導光が散射する光線輝度は大幅に向上する。
【００６２】
実施例二十五、３−フェニール−５,６−ベンゾコウマリン蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は３−フェニール−５,６−ベンゾコウマリンで、その構造式は以下に示す。
【化２７】
2008294303.tif 000029
【００６３】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３５に示す。そのテスト結果から分かるように、この三点位置は平均で１３.１７％の輝度が増加している。よって、３−フェニール−５,６−ベンゾコウマリン蛍光増白剤を含むバックライトモジュールの導光が散射する光線輝度は大幅に向上する。
【００６４】
実施例二十六、４.５−ジメトキ−N−メチル−１.８−ナフチル−イミド蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４.５−ジメトキ−N−メチル−１.８−ナフチル−イミドで、その構造式は以下に示す。
【化２８】
2008294303.tif 000030
【００６５】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３６に示す。そのテスト結果から分かるように、この三点位置は平均で１４.８４％の輝度が増加している。よって、４.５−ジメトキ−N−メチル−１.８−ナフチル−イミド蛍光増白剤を含むバックライトモジュールの導光が散射する光線輝度は大幅に向上する。
【００６６】
実施例二十七、N−メチル−４−メトキ−１,８−ナフチル−イミド蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤はN−メチル−４−メトキ−１,８−ナフチル−イミドで、その構造式は以下に示す。
【化２９】
2008294303.tif 000031
【００６７】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３７に示す。そのテスト結果から分かるように、この三点位置は平均で１４.８９％の輝度が増加している。よって、N−メチル−４−メトキ−１,８−ナフチル−イミド蛍光増白剤を含むバックライトモジュールの導光が散射する光線輝度は大幅に向上する。
【００６８】
実施例二十八、３−（４−クロロフェニール）−１,５−ジフェニール−２−ピラゾリン蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は３−（４−クロロフェニール）−１,５−ジフェニール−２−ピラゾリンで、その構造式は以下に示す。
【化３０】
2008294303.tif 000032
【００６９】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図８に示す。そのテスト結果から分かるように、この三点位置は平均で１２.２０％の輝度が増加している。よって、３−（４−クロロフェニール）−１,５−ジフェニール−２−ピラゾリン蛍光増白剤を含むバックライトモジュールの導光が散射する光線輝度は大幅に向上する。
【００７０】
実施例二十九、３−（４−クロロフェニール）−１−フェニール−ピラゾール蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は３−（４−クロロフェニール）−１−フェニール−ピラゾールで、その構造式は以下に示す。
【化３１】
2008294303.tif 000033
【００７１】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図３９に示す。そのテスト結果から分かるように、この三点位置は平均で１１.８０％の輝度が増加している。よって、３−（４−クロロフェニール）−１−フェニール−ピラゾール蛍光増白剤を含むバックライトモジュールの導光が散射する光線輝度は大幅に向上する。
【００７２】
実施例三十、４−メチル−７−ジエチルアミノオコウマリン蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤は４−メチル−７−ジエチルアミノオコウマリンで、その構造式は以下に示す。
【化３２】
2008294303.tif 000034
【００７３】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図４０に示す。そのテスト結果から分かるように、この三点位置は平均で１２.３８％の輝度が増加している。よって、４−メチル−７−ジエチルアミノオコウマリン蛍光増白剤を含むバックライトモジュールの導光が散射する光線輝度は大幅に向上する。
【００７４】
実施例三十一、１−（p−サルフォナミドフェニール）−３−（p−クロロフェニール）−２−ピラゾリン蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤１−（p−サルフォナミドフェニール）−３−（p−クロロフェニール）−２−ピラゾリンで、その構造式は以下に示す。
【化３３】
2008294303.tif 000035
【００７５】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図４１に示す。そのテスト結果から分かるように、この三点位置は平均で９.７３％の輝度が増加している。よって、１−（p−サルフォナミドフェニール）−３−（p−クロロフェニール）−２−ピラゾリン蛍光増白剤を含むバックライトモジュールの導光が散射する光線輝度は大幅に向上する。
【００７６】
実施例三十二、１−（p−メタネサルフォニールフェニール）−３−（p−クロロフェニール）−１−ピラゾリン蛍光増白剤を４,４−ビス（２−二メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤１−（p−メタネサルフォニールフェニール）−３−（p−クロロフェニール）−１−ピラゾリンで、その構造式は以下に示す。
【化３４】
2008294303.tif 000036
【００７７】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図４２に示す。そのテスト結果から分かるように、この三点位置は平均で１０.２３％の輝度が増加している。よって、１−（p−メタネサルフォニールフェニール）−３−（p−クロロフェニール）−１−ピラゾリン蛍光増白剤を含むバックライトモジュールの導光が散射する光線輝度は大幅に向上する。
【００７８】
実施例三十三、ピレン蛍光増白剤を４,４−ビス（２−メソキスチリル）ビスフェニール蛍光増白剤に換える以外には、上記実施例十一と相同の方法を利用し、サイズが３２mm x １２mmのバックライトモジュール導光板用の一般パネル（すなわち、蛍光増白剤を含まない）及び光増強パネル（すなわち、蛍光増白剤を含む）を製造する。この実施例の蛍光増白剤はピレンで、その構造式は以下に示す。
【化３５】
2008294303.tif 000037
【００７９】
輝度テスト：上記実施例十一と相同の方法を利用し、BM−７色度輝度テストメーターにより上記で製造した一般パネル（すなわち、蛍光増白剤を含まない）から距離１mの位置において、この一般パネル上の三点位置（この三点位置は実施例十一と相同）の輝度を測定する。同様に、上記で製造した光増強パネル（すなわち、蛍光増白剤を含む）から距離１mの位置において、BM−７色度輝度テストメーターによりこの光増強パネル上の三点位置の輝度（この三点位置は実施例十一と相同）を測定する。上記実験により得られた測定結果は図４３に示す。そのテスト結果から分かるように、この三点位置は平均で１７.３９％の輝度が増加している。よって、ピレン蛍光増白剤を含むバックライトモジュールの導光が散射する光線輝度は大幅に向上する。
【００８０】
実施例三十四、この実施例において、一般LEDとは、エポキシ樹脂封入層中にわずかに重量パーセンテージ１０％のYAG蛍光粉を含むLEDを言う。光増強LEDとは、シリコン樹脂封入層中に重量パーセンテージ１０％のYAG蛍光粉と重量パーセンテージ０.０５％の４,４’−ビス（２−メソキスチリル）ビスフェニール蛍光増白剤を含むLEDを言う。
【００８１】
一般LEDの製作過程は以下の通りである。（１）YAG蛍光粉をエポキシ樹脂と混合後、チップ上に置き、４０分間ロースとする。（２）エポキシ樹脂をモールド中に注入し、ステップ（１）で完成したチップをモールド中に挿入し、４０分間ローストする。（３）ロースト後に完成品と成る。
【００８２】
光増強LEDの製作過程は以下の通りである。（１）YAG蛍光粉をエポキシ樹脂と混合後、チップ上に置き、４０分間ローストする。（２）４,４’−ビス（２−メソキスチリル）ビスフェニール蛍光増白剤を含む光増強液とエポキシ樹脂を混合後、モールド中に注入し、ステップ（１）で完成したチップをモールド中に挿入し、４０分間ローストとする。（３）ロースト後に完成品と成る。
【００８３】
４,４’−ビス（２−メソキスチリル）ビスフェニール蛍光増白剤の構造式は以下に示す。
【化３６】
2008294303.tif 000038
【００８４】
輝度テスト：この実施例の操作電圧は３.６ V で、操作電流は２０ mAである。テスト時には一般LED及び光増強LEDをそれぞれ積分球内部に入れ、MFS−２３０検査測定システムコンピュータソフトウエア中より、その輝度及び色温度を知ることができる。相同条件において各九回の実験を行い、結果はそれぞれ表１（一般LED）、表２（光増強LED）中に示す。
【表１】
2008294303.tif 000039
【表２】
2008294303.tif 000040
表１、表２から分かるように、封入層中にYAG蛍光粉だけを含むLEDと比較すると、封入層中に４,４’−ビス（２−メソキスチリル）ビスフェニール蛍光増白剤とYAG蛍光粉の二者を含むLEDの平均光増強は２２.１３％で、しかも平均色温度も低下している
【００８５】
実施例三十五、この実施例において、一般LEDと光増強LEDの定義は実施例三十四と相同である。１,４−ビス（２−ベンゾザゾーリ）ナフタレーン蛍光増白剤を４,４−ビス（２−メソキスチリル）ビスフェニール蛍光増白剤に換える以外には、上記実施例三十四と相同の方法を利用し、それぞれ一般LEDと光増強LEDを製造する。この実施例の蛍光増白剤は１,４−ビス（２−ベンゾザゾーリ）ナフタレーンで、その構造式は以下に示す。
【化３７】
2008294303.tif 000041
【００８６】
輝度テスト：この実施例の操作電圧は３.６ V で、操作電流は２０ mAである。テスト時には一般LED及び光増強LEDをそれぞれ積分球内部に入れ、MFS−２３０検査測定システムコンピュータソフトウエア中より、その輝度及び色温度を知ることができる。相同条件において各九回の実験を行い、結果はそれぞれ表３（一般LED）、表４中（光増強LED）に示す。
【表３】
2008294303.tif 000042
【表４】
2008294303.tif 000043
表３、表４から分かるように、封入層中にYAG蛍光粉だけを含むLEDと比較すると、封入層中に１,４−ビス（２−ベンゾザゾーリ）ナフタレーン蛍光増白剤とYAG蛍光粉の二者を含むLEDの平均光増強は２４.９４％で、しかも平均色温度も低下している。
【００８７】
上記実施例中に使用する蛍光増白剤は実施例に過ぎず、紫外線を吸収可能で近紫光或いは青色光を発することができる蛍光剤はすべて本発明に応用し、蛍光増白剤とすることができる。
【図面の簡単な説明】
【００８８】
【図１】LEDのシリコン樹脂中に本発明第一実施例の蛍光増白剤を含む、及び含まない状況において、それぞれ３０cm高度と５０cm高度下で、２４時間毎に該LED発光の輝度を測定する分析図である。
【図２】図１LEDのシリコン樹脂中に本発明第一実施例の蛍光増白剤を含み、それぞれ３０cm高度と５０cm高度下で、該LEDの発光の輝度を測定し、及びそのシリコン樹脂中に本発明第一実施例の蛍光増白剤を含まず、それぞれ３０cm高度と５０cm高度下で測定する発光輝度の差異値は、本発明第一実施例の蛍光増白剤を含まず、それぞれ３０cm高度と５０cm高度下において測定した発光輝度を除く光増強パーセンテージ分析図である。
【図３】LEDのシリコン樹脂中に本発明第二実施例の蛍光増白剤を含む、及び含まない状況において、それぞれ３０cm高度と５０cm高度下で、２４時間毎に該LED発光の輝度を測定する分析図である。
【図４】図３LEDのシリコン樹脂中に本発明第二実施例の蛍光増白剤を含み、それぞれ３０cm高度と５０cm高度下で、該LEDの発光の輝度を測定し、及びそのシリコン樹脂中に本発明第二実施例の蛍光増白剤を含まず、それぞれ３０cm高度と５０cm高度下で測定する発光輝度の差異値は、本発明第二実施例の蛍光増白剤を含まず、それぞれ３０cm高度と５０cm高度下において測定した発光輝度を除く光増強パーセンテージ分析図である。
【図５】LEDのシリコン樹脂中に本発明第三実施例の蛍光増白剤を含む、及び含まない状況において、それぞれ３０cm高度と５０cm高度下で、２４時間毎に該LED発光の輝度を測定する分析図である。
【図６】図５LEDのシリコン樹脂中に本発明第三実施例の蛍光増白剤を含み、それぞれ３０cm高度と５０cm高度下で、該LEDの発光の輝度を測定し、及びそのシリコン樹脂中に本発明第三実施例の蛍光増白剤を含まず、それぞれ３０cm高度と５０cm高度下で測定する発光輝度の差異値は、本発明第三実施例の蛍光増白剤を含まず、それぞれ３０cm高度と５０cm高度下において測定した発光輝度を除く光増強パーセンテージ分析図である。
【図７】LEDのシリコン樹脂中に本発明第四実施例の蛍光増白剤を含む、及び含まない状況において、それぞれ３０cm高度と５０cm高度下で、２４時間毎に該LED発光の輝度を測定する分析図である。
【図８】図７LEDのシリコン樹脂中に本発明第四実施例の蛍光増白剤を含み、それぞれ３０cm高度と５０cm高度下で、該LEDの発光の輝度を測定し、及びそのシリコン樹脂中に本発明第四実施例の蛍光増白剤を含まず、それぞれ３０cm高度と５０cm高度下で測定する発光輝度の差異値は、本発明第四実施例の蛍光増白剤を含まず、それぞれ３０cm高度と５０cm高度下において測定した発光輝度を除く光増強パーセンテージ分析図である。
【図９】に本発明第五実施例の蛍光増白剤を含む、及び含まない状況において、それぞれ３０cm高度と５０cm高度下で、２４時間毎に該LED発光の輝度を測定する分析図である。
【図１０】図９LEDのシリコン樹脂中に本発明第五実施例の蛍光増白剤を含み、それぞれ３０cm高度と５０cm高度下で、該LEDの発光の輝度を測定し、及びそのシリコン樹脂中に本発明第五実施例の蛍光増白剤を含まず、それぞれ３０cm高度と５０cm高度下で測定する発光輝度の差異値は、本発明第五実施例の蛍光増白剤を含まず、それぞれ３０cm高度と５０cm高度下において測定した発光輝度を除く光増強パーセンテージ分析図である。
【図１１】LEDのシリコン樹脂中に本発明第六実施例の蛍光増白剤を含む、及び含まない状況において、それぞれ３０cm高度と５０cm高度下で、２４時間毎に該LED発光の輝度を測定する分析図である。
【図１２】図１１LEDのシリコン樹脂中に本発明第六実施例の蛍光増白剤を含み、それぞれ３０cm高度と５０cm高度下で、該LEDの発光の輝度を測定し、及びそのシリコン樹脂中に本発明第六実施例の蛍光増白剤を含まず、それぞれ３０cm高度と５０cm高度下で測定する発光輝度の差異値は、本発明第六実施例の蛍光増白剤を含まず、それぞれ３０cm高度と５０cm高度下において測定した発光輝度を除く光増強パーセンテージ分析図である。
【図１３】LEDのシリコン樹脂中に本発明第七実施例の蛍光増白剤を含む、及び含まない状況において、それぞれ３０cm高度と５０cm高度下で、２４時間毎に該LED発光の輝度を測定する分析図である。
【図１４】図１３LEDのシリコン樹脂中に本発明第七実施例の蛍光増白剤を含み、それぞれ３０cm高度と５０cm高度下で、該LEDの発光の輝度を測定し、及びそのシリコン樹脂中に本発明第七実施例の蛍光増白剤を含まず、それぞれ３０cm高度と５０cm高度下で測定する発光輝度の差異値は、本発明第七実施例の蛍光増白剤を含まず、それぞれ３０cm高度と５０cm高度下において測定した発光輝度を除く光増強パーセンテージ分析図である。
【図１５】LEDのシリコン樹脂中に本発明第八実施例の蛍光増白剤を含む、及び含まない状況において、それぞれ３０cm高度と５０cm高度下で、２４時間毎に該LED発光の輝度を測定する分析図である。
【図１６】図１５LEDのシリコン樹脂中に本発明第八実施例の蛍光増白剤を含み、それぞれ３０cm高度と５０cm高度下で、該LEDの発光の輝度を測定し、及びそのシリコン樹脂中に本発明第八実施例の蛍光増白剤を含まず、それぞれ３０cm高度と５０cm高度下で測定する発光輝度の差異値は、本発明第八実施例の蛍光増白剤を含まず、それぞれ３０cm高度と５０cm高度下において測定した発光輝度を除く光増強パーセンテージ分析図である。
【図１７】LEDのシリコン樹脂中に本発明第九実施例の蛍光増白剤を含む、及び含まない状況において、それぞれ３０cm高度と５０cm高度下で、２４時間毎に該LED発光の輝度を測定する分析図である。
【図１８】図１７LEDのシリコン樹脂中に本発明第九実施例の蛍光増白剤を含み、それぞれ３０cm高度と５０cm高度下で、該LEDの発光の輝度を測定し、及びそのシリコン樹脂中に本発明第九実施例の蛍光増白剤を含まず、それぞれ３０cm高度と５０cm高度下で測定する発光輝度の差異値は、本発明第九実施例の蛍光増白剤を含まず、それぞれ３０cm高度と５０cm高度下において測定した発光輝度を除く光増強パーセンテージ分析図である。
【図１９】LEDのシリコン樹脂中に本発明第十実施例の蛍光増白剤を含む、及び含まない状況において、それぞれ３０cm高度と５０cm高度下で、２４時間毎に該LED発光の輝度を測定する分析図である。
【図２０】図１９LEDのシリコン樹脂中に本発明第十実施例の蛍光増白剤を含み、それぞれ３０cm高度と５０cm高度下で、該LEDの発光の輝度を測定し、及びそのシリコン樹脂中に本発明第十実施例の蛍光増白剤を含まず、それぞれ３０cm高度と５０cm高度下で測定する発光輝度の差異値は、本発明第十実施例の蛍光増白剤を含まず、それぞれ３０cm高度と５０cm高度下において測定した発光輝度を除く光増強パーセンテージ分析図である。
【図２１】本発明第十一実施例に基づき、LED光源は一般パネルの両側からこの一般パネルに照射し、及び光増強パネルの両側からこの光増強パネルに照射する輝度とテスト位置関係図である。
【図２２】本発明第十二実施例に基づき、LED光源は一般パネルの両側からこの一般パネルに照射し、及び光増強パネルの両側からこの光増強パネルに照射する輝度とテスト位置関係図である。
【図２３】本発明第十三実施例に基づき、LED光源は一般パネルの両側からこの一般パネルに照射し、及び光増強パネルの両側からこの光増強パネルに照射する輝度とテスト位置関係図である。
【図２４】本発明第十四実施例に基づき、LED光源は一般パネルの両側からこの一般パネルに照射し、及び光増強パネルの両側からこの光増強パネルに照射する輝度とテスト位置関係図である。
【図２５】本発明第十五実施例に基づき、LED光源は一般パネルの両側からこの一般パネルに照射し、及び光増強パネルの両側からこの光増強パネルに照射する輝度とテスト位置関係図である。
【図２６】本発明第十六実施例に基づき、LED光源は一般パネルの両側からこの一般パネルに照射し、及び光増強パネルの両側からこの光増強パネルに照射する輝度とテスト位置関係図である。
【図２７】本発明第十七実施例に基づき、LED光源は一般パネルの両側からこの一般パネルに照射し、及び光増強パネルの両側からこの光増強パネルに照射する輝度とテスト位置関係図である。
【図２８】本発明第十八実施例に基づき、LED光源は一般パネルの両側からこの一般パネルに照射し、及び光増強パネルの両側からこの光増強パネルに照射する輝度とテスト位置関係図である。
【図２９】本発明第十九実施例に基づき、LED光源は一般パネルの両側からこの一般パネルに照射し、及び光増強パネルの両側からこの光増強パネルに照射する輝度とテスト位置関係図である。
【図３０】本発明第二十実施例に基づき、LED光源は一般パネルの両側からこの一般パネルに照射し、及び光増強パネルの両側からこの光増強パネルに照射する輝度とテスト位置関係図である。
【図３１】本発明第二十一実施例に基づき、LED光源は一般パネルの両側からこの一般パネルに照射し、及び光増強パネルの両側からこの光増強パネルに照射する輝度とテスト位置関係図である。
【図３２】本発明第二十二実施例に基づき、LED光源は一般パネルの両側からこの一般パネルに照射し、及び光増強パネルの両側からこの光増強パネルに照射する輝度とテスト位置関係図である。
【図３３】本発明第二十三実施例に基づき、LED光源は一般パネルの両側からこの一般パネルに照射し、及び光増強パネルの両側からこの光増強パネルに照射する輝度とテスト位置関係図である。
【図３４】本発明第二十四実施例に基づき、LED光源は一般パネルの両側からこの一般パネルに照射し、及び光増強パネルの両側からこの光増強パネルに照射する輝度とテスト位置関係図である。
【図３５】本発明第二十五実施例に基づき、LED光源は一般パネルの両側からこの一般パネルに照射し、及び光増強パネルの両側からこの光増強パネルに照射する輝度とテスト位置関係図である。
【図３６】本発明第二十六実施例に基づき、LED光源は一般パネルの両側からこの一般パネルに照射し、及び光増強パネルの両側からこの光増強パネルに照射する輝度とテスト位置関係図である。
【図３７】本発明第二十七実施例に基づき、LED光源は一般パネルの両側からこの一般パネルに照射し、及び光増強パネルの両側からこの光増強パネルに照射する輝度とテスト位置関係図である。
【図３８】本発明第二十八実施例に基づき、LED光源は一般パネルの両側からこの一般パネルに照射し、及び光増強パネルの両側からこの光増強パネルに照射する輝度とテスト位置関係図である。
【図３９】本発明第二十九実施例に基づき、LED光源は一般パネルの両側からこの一般パネルに照射し、及び光増強パネルの両側からこの光増強パネルに照射する輝度とテスト位置関係図である。
【図４０】本発明第三十実施例に基づき、LED光源は一般パネルの両側からこの一般パネルに照射し、及び光増強パネルの両側からこの光増強パネルに照射する輝度とテスト位置関係図である。
【図４１】本発明第三十一実施例に基づき、LED光源は一般パネルの両側からこの一般パネルに照射し、及び光増強パネルの両側からこの光増強パネルに照射する輝度とテスト位置関係図である。
【図４２】本発明第三十二実施例に基づき、LED光源は一般パネルの両側からこの一般パネルに照射し、及び光増強パネルの両側からこの光増強パネルに照射する輝度とテスト位置関係図である。
【図４３】本発明第三十三実施例に基づき、LED光源は一般パネルの両側からこの一般パネルに照射し、及び光増強パネルの両側からこの光増強パネルに照射する輝度とテスト位置関係図である。
【図１】
2008294303.tif 000044
【図２】
2008294303.tif 000045
【図３】
2008294303.tif 000046
【図４】
2008294303.tif 000047
【図５】
2008294303.tif 000048
【図６】
2008294303.tif 000049
【図７】
2008294303.tif 000050
【図８】
2008294303.tif 000051
【図９】
2008294303.tif 000052
【図１０】
2008294303.tif 000053
【図１１】
2008294303.tif 000054
【図１２】
2008294303.tif 000055
【図１３】
2008294303.tif 000056
【図１４】
2008294303.tif 000057
【図１５】
2008294303.tif 000058
【図１６】
2008294303.tif 000059
【図１７】
2008294303.tif 000060
【図１８】
2008294303.tif 000061
【図１９】
2008294303.tif 000062
【図２０】
2008294303.tif 000063
【図２１】
2008294303.tif 000064
【図２２】
2008294303.tif 000065
【図２３】
2008294303.tif 000066
【図２４】
2008294303.tif 000067
【図２５】
2008294303.tif 000068
【図２６】
2008294303.tif 000069
【図２７】
2008294303.tif 000070
【図２８】
2008294303.tif 000071
【図２９】
2008294303.tif 000072
【図３０】
2008294303.tif 000073
【図３１】
2008294303.tif 000074
【図３２】
2008294303.tif 000075
【図３３】
2008294303.tif 000076
【図３４】
2008294303.tif 000077
【図３５】
2008294303.tif 000078
【図３６】
2008294303.tif 000079
【図３７】
2008294303.tif 000080
【図３８】
2008294303.tif 000081
【図３９】
2008294303.tif 000082
【図４０】
2008294303.tif 000083
【図４１】
2008294303.tif 000084
【図４２】
2008294303.tif 000085
【図４３】
2008294303.tif 000086